(57)【特許請求の範囲】
【請求項１】
アルミナまたはジルコニアを主成分とするとともにガラス質Ｓｉ成分を含むセラミックスからなる第一の接合体に、接合材を介して第二の接合体を接合してなる複合セラミック体であって、
前記接合材はＳｉ化合物を主成分とし、
前記第二の接合体が、サファイアからなり、
前記第一の接合体は、Ｓｉ濃度が前記第二の接合体の側に向かって減少していることを特徴とする複合セラミック体。
【請求項２】
前記サファイアからなる第二の接合体の接合面が、Ｃ面である請求項１記載の複合セラミック体。
【請求項３】
前記サファイアからなる第二の接合体の接合面の少なくとも一部は、ステップ−テラス構造を有する請求項２記載の複合セラミック体。
【請求項４】
前記ステップ−テラス構造におけるステップの高さが０．２ｎｍ以上である請求項３記載の複合セラミック体。
【請求項５】
アルミナまたはジルコニアを主成分とするとともにガラス質Ｓｉ成分を含むセラミックスからなる第一の接合体に、第二の接合体を接合して複合セラミック体を得るための製造方法であり、
第一の接合体および第二の接合体の少なくとも接合面となる面を研磨する工程と、
研磨した第一の接合体および第二の接合体の接合面同士を当接させる工程と、
当接した第一の接合体および第二の接合体を熱処理して、前記第一の接合体のＳｉ濃度を前記第二の接合体に向かって減少させるとともに、前記第一の接合体と前記第二の接合体とをＳｉ化合物を主成分とする接合材を介して接合する工程とを含む複合セラミック体の製造方法。
【請求項６】
前記熱処理の温度は、前記第一の接合体および第二の接合体の焼成温度より低い温度である請求項５記載の複合セラミック体の製造方法。
【請求項７】
前記当接させる工程では、前記第一の接合体および第二の接合体のうち接合面となる少なくとも一方の表面を、ＯＨ基を有する液体で親水化処理し、第一の接合体および第二の接合体を当接させ、
前記接合する工程では、１０００〜１８００℃で熱処理を行うことにより接合してなる請求項５に記載の複合セラミック体の製造方法。
【請求項８】
請求項１記載の複合セラミック体を用いたマイクロ化学チップであり、前記第一の接合体または第二の接合体の接合面に流路を備えたマイクロ化学チップ。
【請求項９】
請求項１記載の複合セラミック体を用いた改質器であり、前記第一の接合体および第二の接合体の接合面に、それぞれ触媒層を有する流路と、該触媒層を加熱するための発熱体とを備えた改質器。
【請求項１０】
請求項１記載の複合セラミック体を用いた改質器であり、前記第一の接合体および第二の接合体の少なくとも一方の接合面に、触媒層を有する流路と、該触媒層を加熱するための発熱体とを備えた改質器。
【発明の詳細な説明】
【技術分野】
【０００１】
本発明は、セラミックスからなる接合体に、異種または同種の接合体を接合してなる複合セラミック体とその製造方法、この複合セラミック体を用いたマイクロ化学チップ、改質器に関し、例えば、アルミナ質セラミックスからなる接合体にサファイアからなる接合体を接合した複合セラミック体に関する。
【背景技術】
【０００２】
従来より、セラミックスからなる第一の接合体と、中間層を介して接合された他のセラミックスからなる第二の接合体とからなる複合セラミック体が種々提案されている。【０００３】
この中間層としては、アルミニウム、銀、金、白金又はこれら金属の合金等が用いられており、前記接合体および／もしくは中間層に金属ロウ材をコートして積層体を形成した後に加熱処理して複合セラミック体が得られる（特許文献１参照）。【０００４】
また、アルミナセラミックスからなる接合体を用いた複合セラミック体としては、ＹＡＧ組成を含み、内部から表面に向かってＹＡＧ組成比の増大するアルミナ・ＹＡＧ傾斜層を有するアルミナセラミックスからなる接合体同士が、ＹＡＧからなる中間層を介して接合されている複合セラミック体が提案されている。この複合セラミック体の製造方法では、アルミナと所要量のイットリウム化合物からなる造粒粉体を成形して成形体とし、成形体の接合部同士を合わせて１６００〜１８５０℃で焼成することにより複合セラミック体が得られる。または、前記成形体を８００〜１３００℃の温度で仮焼した仮焼体の接合部同士を合わせて、空気、還元雰囲気又は真空中において１６００〜１８５０℃の温度で焼成することにより複合セラミック体が得られる（特許文献２参照）。【０００５】
また、本質的に同一組成をもつセラミック焼結体の複合セラミック体としては、接合層が前記セラミック焼結体の成分組成を９０重量％含有するセラミック焼結体であり、その厚さが５０〜５００μｍであることが提案されている（特許文献３参照）。【０００６】
さらに、セラミック焼結体の平均結晶粒径と接合層を形成しているセラミック焼結体の平均結晶粒径との比が０．５〜２．０であることが提案されている。これら複合セラミック体の製造方法としては、本質的に同一のセラミック成分組成をもつ焼結前のセラミック成形体同士を、セラミック系スラリー接着剤を用いて接着した後に焼成することにより得られるとされる。ここで、前記セラミック系スラリー接着剤におけるセラミック粒子の成分組成がセラミック成形体を構成しているセラミック成分を９０重量％以上含有し、その平均粒子径が１．０μｍ以下でセラミックス系スラリー接着剤の含水率が５〜２５重量％であるものを用いると好適であるとされている。【０００７】
また、低熱膨張セラミックスからなる接合体を、接合体より溶融温度の低い低熱膨張セラミックスからなる中間層を介して接合してなる複合セラミック体も提案されている。本複合セラミック体は、接合に際して中間層のみが溶融して複数の接合体同士を接合することが可能となり、また、中間層が低熱膨張セラミックスであることから、接合面に残留する応力が小さく接合面の剛性が高いために複合セラミック体全体の剛性を高めることができるとともに、接合面自体の強度を大きくできる（特許文献４参照）。【０００８】
さらに、合成コランダムの接合方法においては、二つの合成コランダムの研磨した接合面同士を重ね合わせて一端部を密着状態とし、この状態で合成コランダムの融点以下（１１００〜１８００℃）の温度で加熱することで接合することが提案されており、前記合成コランダムの接合面の平坦度を赤色光波長λの１／２〜１／６の範囲内にすることにより、より高い接合強度が得られるとされている。（特許文献５参照）。【０００９】
また、酸化ケイ素系部材を接合する方法として、二つの酸化ケイ素系部材をフッ酸ガスに曝した後に、酸化ケイ素系部材同士を接触させて接合する方法が提案されている。この接合方法は、二つの酸化ケイ素系部材を対向する位置に置き、その間にフッ酸ガスを満たすことにより、それぞれの酸化ケイ素系部材の表面は、フッ酸ガスが吸着し、原子と原子の結合が切られ、化学的に活性になる。つまり、フッ酸ガスは、フッ化水素（ＨＦ）が水（Ｈ２Ｏ）に溶解したフッ酸の蒸気であり、フッ酸は水に溶解すると電離する。次にフッ酸ガスが酸化ケイ素系部材の表面に吸着し酸化ケイ素系部材のシロキサン結合（Ｓｉ−Ｏ）を切断し、化学的に活性になるとされている。次に酸化ケイ素系部材を当接させ、二つの化学的に活性な面同士が結合し接合されるとしている（特許文献６参照）。【００１０】
これら特許文献１〜４の複合セラミック体は、予め接合体の間に中間層を形成し接合体を当接させ熱処理を行うと、形成時のバラツキが反映されて中間層の厚みにバラツキが発生するなどの問題があった。【００１１】
また、特許文献６、７のようなサファイア等の単結晶体と、セラミック体とを接合させる場合においては、接合界面の反応が生じ、本来有している機械的、電気的特性を損なう問題があった。【００１２】
また、接着剤を中間層に介在させた複合セラミック体は、使用時に高温処理を必要とし製造工程中及び高温雰囲気中で使用するには信頼性に問題があった。また、溶射による複合セラミック体は、その製造の過程において高温熱処理された溶融粉体を高圧で噴射し接合させるため、寸法精度が低下しやすいという問題があった。さらに、電気的なエネルギーによる接合は、クロム又はシリコンとガラスでの接合は電圧印加により接合されている。また水晶との接合は金属膜等の介在無しには接合できず、接合する材質の溶解しない温度範囲に限られているため、使用温度範囲に上限が存在するという問題があった。【００１３】
そこで、接着剤などからなる中間層を用いることなく、接合体の主面を処理して直接接合した複合セラミック体が提案されている。例えば、デバイスに用いられる電子部品として、磁性体基板と該磁性体基板に水素結合及び共有結合のうち少なくとも一方の結合により直接接合されている保持基板が提案されている（特許文献７参照）。ここで、直接接合とは、接着剤などの他の材料を用いることなく、水素結合または共有結合により基板に形成させる結合と定義されている。また、直接接合の形成は以下のように形成される。まず、接合される磁性体基板及び保持基板の少なくとも１つの基板の表面を親水化処理し、基板表面に水酸基を導入する。さらに、充分な水酸基を有する表面同士を重ね合わせると、水酸基間または吸着した水分子を介した水素結合によって、２つの基板が接合される。接合された基板に熱処理を施すことによって、接合界面から水分子や水素が脱離し、水素結合は共有結合に移行され接合強度が上昇するとされている。なお、本直接接合における熱処理温度は２００〜８００℃とされている。【００１４】
また、水晶素子としても同様の接合体が提案されており、水晶ウェハを鏡面研磨した後に接合面を親水化処理（ＯＨ基化）する。さらに、水晶ウェハを当接させた後に、界面のＯＨ基を熱処理により除去し、Ｓｉ−Ｏ−Ｓｉ結合（原子間的結合）により結合されるとされている（特許文献８参照）。【００１５】
この直接接合は、図９（ａ）〜（ｃ）に示す通り、第一の接合体２１と第二の接合体２２の表面を親水化処理すると、第一の接合体２１と第二の接合体２２の表面には多数の水分子やＯＨ基が吸着される。【００１６】
この状態で第一の接合体２１と第二の接合体２２を当接させると、水分子、ＯＨ基などを介して水素結合により、第一の接合体２１と第二の接合体２２同士の初期の接合が形成される（図９（ａ））。さらに、これらを熱処理すると、次第に接合界面から脱水又は水素の離脱が起こり、接合が強化されるとしている（図９（ｂ））。また接合強度の向上は、直接接合に支配的な接合が、水分子を介した水素結合から、水分子を介さないＯＨ基同士の水素結合へと移行することによるとされている（図９（ｃ））。この状態は、２００〜５００℃の温度で熱処理を施した場合に多く見られ、強固な接合を施す場合には、接合する材料の熱膨張率、形状（大きさ）などを考慮して、熱処理温度を設定するとしており、具体的には２００〜８００℃の温度で熱処理が行われている。【００１７】
【特許文献１】特開２０００−１４３３６３号公報
【特許文献２】特開２００３−４８７８３号公報
【特許文献３】特開２００３−１２８４７３号公報
【特許文献４】特開２００４−５９４０２号公報
【特許文献５】国際公開第００／３７７２０号パンフレット
【特許文献６】特開２００２−９７０４０号公報
【特許文献７】特開平７−２２０９２３号公報
【特許文献８】特開２００１−１２２６９７号公報
【発明の開示】
【発明が解決しようとする課題】
【００１８】
しかしながら、特許文献７、８のような直接接合は、主に接合面に介在する酸素元素と接合体表面との共有結合により形成されているものであるが、依然としてその接合強度には課題が残り、特に機密性を要求される場合には、第一の接合体２１と第二の接合体２２の表面形状の影響を受けやすく、部分的に接合が形成されないことがあるという課題があった。また、第一の接合体２１と第二の接合体２２の熱膨張率の違いによっては、接合界面から割れを発生させることから選択する材料の制限があった。【００１９】
また、接合時の熱処理温度が２００〜８００℃であり、前記の温度範囲で中間層となる共有結合が形成されるため、さらに高い温度での環境下で使用した場合に接合体における接合面に高温熱的特性を保持させることができないなどの課題があった。【００２０】
したがって、本発明の課題は、高い接合強度を有する複合セラミック体およびその製造方法、並びにマイクロ化学チップおよび改質器を提供することである。
【課題を解決するための手段】
【００２１】
本発明者らは、上記課題を解決すべく鋭意研究を重ねた結果、以下の構成からなる解決手段を見出し、本発明を完成するに至った。
（１）アルミナまたはジルコニアを主成分とするとともにガラス質Ｓｉ成分を含むセラミックスからなる第一の接合体に、接合材を介して第二の接合体を接合してなる複合セラミック体であって、前記接合材はＳｉ化合物を主成分とし、前記第二の接合体が、サファイアからなり、前記第一の接合体は、Ｓｉ濃度が前記第二の接合体の側に向かって減少していることを特徴とする複合セラミック体。
（２）前記サファイアからなる第二の接合体の接合面が、Ｃ面である前記（１）記載の複合セラミック体。
（３）前記サファイアからなる第二の接合体の接合面の少なくとも一部は、ステップ−テラス構造を有する前記（２）記載の複合セラミック体。
（４）前記ステップ−テラス構造におけるステップの高さが０．２ｎｍ以上である前記（３）記載の複合セラミック体。
【００２２】
（５）アルミナまたはジルコニアを主成分とするとともにガラス質Ｓｉ成分を含むセラミックスからなる第一の接合体に、第二の接合体を接合して複合セラミック体を得るための製造方法であり、第一の接合体および第二の接合体の少なくとも接合面となる面を研磨する工程と、研磨した第一の接合体および第二の接合体の接合面同士を当接させる工程と、当接した第一の接合体および第二の接合体を熱処理して、前記第一の接合体のＳｉ濃度を前記第二の接合体に向かって減少させるとともに、前記第一の接合体と前記第二の接合体とをＳｉ化合物を主成分とする接合材を介して接合する工程とを含む複合セラミック体の製造方法。
（６）前記熱処理の温度は、前記第一の接合体および第二の接合体の焼成温度より低い温度である前記（５）記載の複合セラミック体の製造方法。
（７）前記当接させる工程では、前記第一の接合体および第二の接合体のうち接合面となる少なくとも一方の表面を、ＯＨ基を有する液体で親水化処理し、第一の接合体および第二の接合体を当接させ、前記接合する工程では、１０００〜１８００℃で熱処理を行うことにより接合してなる前記（５）記載の複合セラミック体の製造方法。
【００２３】
（８）前記（１）記載の複合セラミック体を用いたマイクロ化学チップであり、前記第一の接合体または第二の接合体の接合面に流路を備えたマイクロ化学チップ。
（９）前記（１）記載の複合セラミック体を用いた改質器であり、前記第一の接合体および第二の接合体の接合面に、それぞれ触媒層を有する流路と、該触媒層を加熱するための発熱体とを備えた改質器。
（１０）前記（１）記載の複合セラミック体を用いた改質器であり、前記第一の接合体および第二の接合体の少なくとも一方の接合面に、触媒層を有する流路と、該触媒層を加熱するための発熱体とを備えた改質器。
【発明の効果】
【００２４】
前記（１）によれば、Ｓｉ成分を含むセラミックスからなる第一の接合体に、接合材を介して第二の接合体を接合してなり、前記接合材はＳｉ化合物を主成分とし、前記第一の接合体は、Ｓｉ濃度が前記第二の接合体の側に向かって減少していることから、接合強度が高く、接合界面のほとんど目立たない接合体を得ることができる。さらに、前記第二の接合体がサファイアからなることから、サファイアの透明性および熱伝導率の高さを利用し、光学素子としての応用が可能である。
前記（２）によれば、前記サファイアからなる第二の接合体の接合面が、Ｃ面であることから、他の面方位のサファイアと比較して、熱膨張率の異方性が少ないため接合体間の熱膨張率差による接合体の剥がれ、割れおよびクラックを抑制することができる。
前記（３）によれば、前記サファイアからなる第二の接合体の接合面の少なくとも一部は、ステップ−テラス構造を有することから、接合面の表面積が増大すると同時に接合材への密着性が高くなり、その結果、接合強度を高めることができる。
前記（４）によれば、前記ステップ−テラス構造におけるステップの高さが０．２ｎｍ以上であることから、より接合強度を高めることができる。
【００２５】
前記（５）によれば、研磨された接合面同士の全域を第一の接合体から溶出した、Ｓｉ化合物を主成分とする接合材を介して接合するので、接合部が非常に薄く均一な高寸法精度の複合セラミック体を得ることができる。
前記（６）によれば、前記熱処理温度は、前記第一の接合体および第二の接合体の焼成温度より低い温度であることから、接合体の焼結が進み過ぎ、形状が変化することを防ぐことができ、接合前の接合体の面精度を保った状態で接合することが可能となる。
前記（７）によれば、前記当接させる工程では、前記第一の接合体および第二の接合体のうち接合面となる少なくとも一方の表面を、ＯＨ基を有する液体で親水化処理し、第一の接合体および第二の接合体を当接させ、前記接合する工程では、１０００〜１８００℃で熱処理を行うことにより接合してなることから、接合界面の非常に薄い複合セラミック体を容易に得ることができる。
【００２６】
前記（８）によれば、非常に薄い接合材で接合されたマイクロ化学チップを作製することができ、これを用いて化学反応を起こさせる場合、接合材の成分がほとんど溶出せず、また、接合材の劣化による不純物の溶出が少ないマイクロ化学チップとすることができるため、高精度の化学反応を起こさせることが可能になる。また、複合セラミック体であるため、強酸、強アルカリまたはフッ化物等の極めて腐食性の強い化学物質を用いても腐食されにくいマイクロ化学チップを提供することができる。
前記（９），（１０）によれば、接合材がＳｉ化合物からなり、接合強度も高いので、改質器を高温の環境下で使用することができ、さらに改質器内の圧力を高圧にしても使用することができるので、高効率の改質器を作製することができる。
【図面の簡単な説明】
【００２７】
【図１】本発明の一実施形態にかかる複合セラミック体の接合部近傍を示す拡大断面図である。
【図２】（ａ）〜（ｃ）は、それぞれ図１におけるＡ〜Ｃ点の組成分析を行った結果を示すグラフである。
【図３】（ａ）、（ｂ）は、本発明の複合セラミック体の接合部近傍を示す拡大模式図である。
【図４】（ａ）、（ｂ）は、本発明の他の実施形態にかかる複合セラミック体の接合部近傍を示す拡大模式図である。
【図５】本発明の複合セラミック体をサファイアにより形成した第二の接合体側から顕微鏡で観察した写真である。
【図６】（ａ）は、ステップ−テラス構造の原子間力顕微鏡の写真であり、（ｂ）は、（ａ）を模式的に表した模式図である。
【図７】本発明の複合セラミック体を用いたマイクロ化学チップの一例を示す組立斜視図である。
【図８】本発明の複合セラミック体を用いた改質器の一例を示す組立斜視図である。
【図９】（ａ）〜（ｃ）は、従来の複合セラミック体における直接接合の原理を示す説明図である。
【発明を実施するための最良の形態】
【００２８】
＜複合セラミック体＞
本発明にかかる複合セラミック体の一実施形態について、図面を参照して詳細に説明する。図１は、この実施形態にかかる複合セラミック体の接合部近傍を示す拡大断面図である。同図に示すように、この複合セラミック体１０は、Ｓｉ成分を含むセラミックスからなる第一の接合体１に、該第一の接合体１に含まれるＳｉ成分と同じ元素を含むＳｉ化合物を主成分とする接合材３を介して、第二の接合体２を接合してなるものである。前記接合材３において、Ｓｉ化合物を主成分とするとは、Ｓｉ化合物を５０質量％以上含有することを意味し、特に、７０質量％以上含有することが好ましい。【００２９】
具体的には、第一の接合体１と第二の接合体２の接合は、第一の接合体１に含まれるＳｉ成分が第二の接合体２との接合面側に溶出してＳｉ化合物を主成分とする接合材３を形成し、接合されるものである。これにより、接着剤等を準備することなく、密着性の高い接合を実現することができる。また、第一の接合体１から溶出した、Ｓｉ化合物を主成分とする接合材３を介して接合するので、接合部が非常に薄く均一な高寸法精度の複合セラミック体１０を得ることができる。【００３０】
Ｓｉ成分を含むセラミックスからなる第一の接合体１は、Ｓｉ成分を含む多結晶セラミックスおよび単結晶セラミックスから選択され、前記多結晶セラミックスとしては、例えばアルミナ、フォルステライト、ステアタイト、コージライトまたはジルコニア等を主成分とするＳｉ成分を含むセラミックスがあげられる。特にアルミナ質セラミックス等、主成分（５０質量％以上含有する）が酸化物である多結晶セラミックスでは、接合強度の高い複合セラミック体１０を得ることができる。【００３１】
また、主成分が非酸化物である場合、接合する前に最表面を酸化させた第一の接合体１を用いると接合強度を高めることができる。さらに、第一の接合体１がＳｉ成分を含む単結晶セラミックスとしては、例えば水晶、ランガサイト（Ｌａ３Ｇａ５ＳｉＯ１４）、珪酸ビスマス（Ｂｉ１４Ｓｉ３Ｏ１２）、エメラルド（Ｂｅ３Ａｌ２Ｓｉ６Ｏ１８）などが挙げられる。【００３２】
ここで、上述の通り、セラミックスからなる第一の接合体１は、Ｓｉ成分を含むものに特定される。これは、第一の接合体１に含まれるＳｉ成分が熱処理により第一の接合体１と第二の接合体２の接合界面に溶出してＳｉ化合物を主成分とする接合材３を形成するからである。前記Ｓｉ成分としては、例えばSiO２等が挙げられ、前記Ｓｉ化合物としては、例えば３Al2O3・２ＳｉＯ２等が挙げられる。【００３３】
第一の接合体１中に含まれるＳｉ成分の濃度としては、０．０１重量％以上であることが好ましい。濃度が０．０１重量％未満であると、接合時の熱処理に第一の接合体１と第二の接合体２の接合界面に溶出するＳｉ成分の量が不足し、複合セラミック体１０の接合強度が低下するからである。また、前記Ｓｉ成分の濃度は、５重量％以下であるのが好ましい。５重量％を超えると、必要以上にＳｉ成分を含有することになるので、好ましくない。【００３４】
第一の接合体１が多結晶セラミックスの場合、Ｓｉ成分は多結晶セラミックス中の粒界層に存在することが望ましい。粒界層に存在していることより、接合時の熱処理にＳｉ成分が第一の接合体１と第二の接合体２の接合界面に溶出しやすく、より接合強度の高い接合材３として作用させることができる。また、そのＳｉ成分は、酸化物、炭化物、硼化物、窒化物のいずれかもしくはそれらの複合物であり、第一の接合体１には、Ｓｉ成分が少なくとも一種含まれ、さらにガラス質であることが望ましい。【００３５】
なお、Ｓｉ成分以外の成分としては、特に限定されないが、Ｓｉ成分がガラス質である場合、その融点を下げる元素およびその化合物であることが好ましい。ガラス質の融点を下げることにより、接合時の熱処理温度を低く設定することができ、その結果、複合セラミック体１０への残留応力を緩和することができる。また、Ｓｉ成分の粘性を下げる元素及びその化合物であることも好ましい。Ｓｉ成分の粘性が下がることにより、熱処理時に第一の接合体１と第二の接合体２の接合界面にＳｉ成分が溶出し易くなり、接合材３の形成を容易にするとともに、熱処理時間を短縮することができる。したがって、Ｓｉ成分以外の成分としては、マグネシウム化合物、カルシウム化合物、ナトリウム化合物、カリウム化合物、硼素化合物、鉛化合物およびこれらの化合物などが含有してもよい。【００３６】
第二の接合体２は、多結晶セラミックス、単結晶および金属から選択され、第二の接合体２にはＳｉ成分が必ずしも含まれる必要はないが、接合強度を高める目的で第二の接合体２もＳｉ成分を含むセラミックスからなることが好ましい。これにより、接合面側に第一の接合体１、第二の接合体２の両者からＳｉ成分が溶出し、Ｓｉ化合物が接合面に十分な量で介在するので、より接合強度の高い複合セラミック体１０を得ることができる。【００３７】
第二の接合体２もＳｉ成分を含むセラミックスからなる場合には、第一の接合体１、第二の接合体２にそれぞれ含まれるＳｉ成分の濃度としては、０．００５重量％以上であれば、第一の接合体１および第２の接合体２の両者からＳｉ成分が溶出するため、十分に接合することができる。また、この場合の各Ｓｉ成分の濃度は、５重量％以下であるのが好ましい。【００３８】
第一の接合体１及び第二の接合体２は、緻密質もしくは多孔質のいずれであってもよいが、高強度で接合面積が高いという点で緻密質であることが好ましく、形状としては、特に限定されるものではなく、例えば板状、ブロック状などが挙げられる。【００３９】
ここで、図１に示す破線は、第一の接合体１および第二の接合体２中のＳｉ濃度の分布を示しており、第一の接合体１および第二の接合体２がＳｉ成分を含む場合、第一の接合体１中のＳｉ濃度の少ない部分をα、第二の接合体２中のＳｉ濃度の少ない部分をβとして示す。本発明の複合セラミック体１０は、第一の接合体１と第二の接合体２および接合材３を積層した構造であるが、接合面近傍の第一の接合体１と第二の接合体２の部分では、Ｓｉ濃度が接合面に向かって減少することにより、見かけ上、第一の接合体１と接合材３、および第二の接合体２と接合材３との間にさらに別の層（α、β）が形成されることになる。このα、β層は、第一の接合体１と第二の接合体２よりＳｉ成分が接合面に溶出した部分であり、複合セラミック体の全体としては、Ｓｉ濃度が高い内部、濃度が低い接合面近傍、濃度が高い接合面と、段階的にＳｉ濃度が変化するため、第一の接合体１と接合材３との熱膨張の差、第二の接合体２と接合材３との熱膨張の差を小さくして熱応力の発生を緩和する。したがって、複合セラミック体１０の接合強度を向上させるとともに、割れやクラックの抑制に作用していると考えられる。【００４０】
本発明の複合セラミック体１０は、第一の接合体１または第二の接合体２のＳｉ濃度が接合面に向かって減少していることが好ましい。
図２（ａ）〜（ｃ）は、それぞれ第一の接合体１及び第二の接合体２がいずれもアルミナ質セラミックスからなる場合の図１に示すＡ、Ｂ、Ｃ点に相当する位置の組成分析の結果を示すグラフである。組成分析は、接合面を透過電子顕微鏡（ＴＥＭ）で観察した後、ＥＤＳ分析により元素の定性分析を行った。図２から明らかなように、第一の接合体１の内部であるＡ点に対して接合面近傍のＢ点のＳｉ濃度が減少していることがわかる。【００４１】
なお、本発明の複合セラミック体１０の接合面近傍は、Ｓｉ濃度は接合面に向かって連続的に減少しているものであり、図１における破線は便宜上示したものであり、Ｓｉ濃度が接合面に向かって減少するのは、第一の接合体１および第二の接合体２のいずれか一方であっても構わない。【００４２】
ここで、第一の接合体１および第二の接合体２がアルミナセラミックスからなる場合を例にとって、図面を参照してこの現象をより詳しく説明する。図３（ａ）、（ｂ）は、この例にかかる複合セラミック体の接合部近傍を示す拡大模式図である。【００４３】
第一の接合体３１および第二の接合体３２は、接合前に接合面となる面に表面粗さＲａで０．０５μｍ以下となるような鏡面研磨加工を行う。鏡面研磨された第一、第二の接合体３１、３２の面は、主成分であるアルミナ粒子３４がむき出しに成っており、その周りをＳｉを主成分とする粒界ガラス層３５が取り囲んだ状態になっている。【００４４】
この状態の面同士を向き合わせて、図３（ａ）に示すように、機械的に密着させた状態とした後、高温で熱処理を行う。熱処理を行う前の機械的に密着させた状態では、接合面３３近傍に存在するＳｉの濃度は、第一の接合体３１、第二の接合体３２の内部と比較して低い。【００４５】
この状態で１０００℃〜１８００℃の高温で熱処理を行うと、フィックの第二法則により、アルミナセラミックスからなる第一の接合体３１、第二の接合体３２のそれぞれの接合面近傍の粒界ガラス層３５の成分が、第一の接合体３１、第二の接合体３２の接合面に拡散移動し、図３（ｂ）に示すように、接合材３６が形成される。この粒界ガラス層３５の主成分はＳｉであり、拡散は第一の接合体３１、第二の接合体３２の接合面３３近傍で顕著に発生する。このため、Ｓｉ成分が第一の接合体３１、第二の接合体３２の接合面３３近傍のＳｉの濃度は、内部に比較して減少することになる。このようにして、接合面３３には、Ｓｉ成分が溶出してＳｉ化合物を主成分とする接合材３６が形成され、この接合材３６によって、接合時の熱応力を緩和するため、接合面３３に発生する割れ、クラックを抑制することができる。【００４６】
このようにして接合材３６が形成されるので、図１に示す第一の接合体１と第二の接合体２の接合界面の層が実質的に観察されず、目視的には接合界面のない複合セラミック体１０を得ることができる。なお、上述の接合材３の厚み、接合界面は透過電子顕微鏡で観察することで確認することができる。【００４７】
前記第一の接合体１、第二の接合体２の間に位置する接合材３は、その厚みが２００ｎｍ以下であることが好ましい。本発明の複合セラミック体１０は、第一の接合体１、第二の接合体２に含まれるＳｉ成分の溶出により接合されており、別に準備した接着剤を用いないことから、接合材３は厚みが２００ｎｍ以下と非常に薄く均一となる。また、接合材３の厚みは１０ｎｍ以上であるのが好ましい。前記厚みが１０ｎｍより薄いと、接合強度が低下するおそれがある。【００４８】
さらに、接合材３は、Ｓｉ成分の他に酸素原子を含むことが好ましい。酸素原子を含むことにより、Ｓｉ成分の粘性を低くすることができるとともに、接合強度を高めることができる。また、接合材３の厚み精度を高めることができ、第一の接合体１と第二の接合体２の平行度を良好なものにすることができる。【００４９】
また、接合材３の成分は溶融ガラスであるため、第一の接合体１と第二の接合体２との隙間（原子レベルでの空間）を無くすことが可能となり、高いレベルの強度を保持している。従って、接合材３の存在により、第一の接合体１と第二の接合体２の接合部での優れた熱的特性（高温環境下での使用）を有することができる。【００５０】
次いで、第二の接合体がサファイアからなる他の実施形態について図面を参照して詳細に説明する。図４（ａ）、（ｂ）は、この実施形態にかかる複合セラミック体の接合部近傍を示す拡大模式図である。【００５１】
第一の接合体３７および第二の接合体３８は、接合する前に接合面となる面に鏡面研磨加工を行う。鏡面研磨された第一の接合体３７の表面は、主成分であるアルミナ粒子４０がむき出しになっており、その周りをＳｉを主成分とする粒界ガラス層４１が取り囲んだ状態になっている。【００５２】
この状態の接合面３９同士を向き合わせて、図４（ａ）に示すように、第一の接合体３７と第二の接合体３８を機械的に密着させた状態とした後、高温で熱処理を行う。熱処理を行う前の機械的に密着させた状態では、密着した接合面３９に存在するＳｉの濃度は、アルミナセラミックスの内部と比較して低い。【００５３】
この状態で、１０００〜１８００℃の高温で熱処理を行うと、フィックの第二法則により、アルミナセラミックスの内部の粒界ガラス層４１の成分が、第一の接合体３７、第二の接合体３８の接合界面に拡散移動し、図４（ｂ）に示すように、接合材４２が形成される。【００５４】
ここで、粒界ガラス層４１の主成分はＳｉであり、拡散は第一の接合体３７の表面近傍のＳｉが接合面３９の方向に移動するため、第一の接合体３７の接合面３９近傍のＳｉ濃度は、第一の接合体３７の内部に比較して低くなる。【００５５】
このようにして、接合面３９の近傍では、Ｓｉが接合材４２として拡散するため、Ｓｉの濃度が内部に比較して接合面に向かって減少すると同時に、接合材４２が形成されるため接合強度を高めることができるとともに、接合材４２によって接合時の熱応力を緩和するので、接合面に発生する割れ、クラックを抑制することができる。【００５６】
アルミナセラミックスからなる第一の接合体３７と、サファイアからなる第二の接合体３８を接合したものを、サファイア側から顕微鏡で観察した様子を図５に示す。図５に示すように、第一の接合体３７であるアルミナセラミックスの研磨面上に透明な接合材を介して透明なサファイアが接合されており、サファイア面側から顕微鏡写真を撮ったので、アルミナセラミックスのアルミナ粒子４３と粒界層４４がサファイアと接合材を通して見えている。【００５７】
第二の接合体２がサファイアからなる場合、その透明性および熱伝導率の高さを利用し、光学素子としての応用が可能となる。
さらに、サファイアからなる第二の接合体３８の接合面がＣ面であることが好ましい。これにより、他の面方位のサファイアと比較して、熱膨張の異方性が少ないため、第一の接合体３７、第二の接合体３８との間の熱膨張率差による剥がれや割れ、クラックを抑制することができる。【００５８】
また、第二の接合体３８がサファイアからなる場合には、接合面の少なくとも一部にステップ−テラス構造を有することが好ましい。ステップ−テラス構造の一例を、図６（ａ）、（ｂ）に示す。これらの図面のうち、図６（ａ）は、Ｃ面サファイア基板を酸化雰囲気で１０００℃、３時間熱処理したときに見られるステップ−テラス構造の原子間力顕微鏡（AFM：Atomic Force Microscope）の写真であり、一辺が５μｍの範囲を示している。図６（ｂ）は、図６（ａ）を模式的に表した模式図であり、４５はテラス部分、４６はステップ部分を示す。【００５９】
第一の接合体、第二の接合体の接合面に、図６（ａ）、（ｂ）に示すようなステップ−テラス構造が形成されると、接合面の表面積が増大すると同時に、接合材への密着性が向上し、接合強度を高めることができる。【００６０】
ステップ−テラス構造のステップ高さｈが０．２nm以上であることがより好ましい。このメカニズムについては以下のように推測される。すなわち、特定の結晶面を表面に持つサファイア基板を空気中で熱処理すると、超平坦で同一結晶方位を持つテラス面及び直線上の規則的なステップサイトを持つ基板表面が得られる。これは、熱処理温度と時間を最適化することにより、サファイア基板表面にある原子を再配列させることにより、超平坦な面が得られるものであり、例えばＣ面サファイア基板を１０００℃で１０時間の熱処理を行うと、ステップ高さ０．２ｎｍ程度のステップ−テラス構造が形成される。【００６１】
これは、空気中でサファイア基板を加熱すると、サファイア表面のアルミニウム原子および酸素原子が熱エネルギーによりサファイア表面を移動し、再配列が起きる為である。即ち、熱エネルギーを得た原子はサファイア表面を動き回るが、最も安定した位置でトラップされ、原子レベルの大きさのステップが形成されるものである。【００６２】
このため、熱処理温度が１０００℃程度で有れば、アルミニウム原子と酸素原子は熱エネルギーを得て結晶から離脱し、自由に動き回ろうとするが、サファイア基板表面のポテンシャルに拘束され、サファイア基板表面を二次元的に動き、拡散して安定な位置に収まることにより、平滑な表面が形成される。【００６３】
しかし、熱処理温度を更に上げ、例えば１１５０℃で３時間の熱処理を行った場合、ステップ−テラス構造が形成されるが、そのステップ高さは逆に１ｎｍ程度に大きく成るバンチングと呼ばれる現象が起きる。すなわち、熱処理温度が１１５０℃以上になるとアルミニウム原子と酸素原子の持つ熱エネルギーが、サファイア基板表面のポテンシャルエネルギーを越えて、サファイア基板表面から離脱する作用が支配的になり、その結果、サファイア基板表面を平滑にする作用より、アルミニウム原子と酸素原子がランダムにサファイア基板から離脱する作用の方が支配的になり、サファイア基板表面の面粗さが粗くなる現象が起きる。【００６４】
これが、いわゆるバンチングと呼ばれる現象であり、１１００℃以上の温度で顕著に見られる。また、このバンチングは熱処理温度を更に高くすると、バンチングもそれに比例して更に激しくなり、ステップ高さも高く成る傾向がある。【００６５】
このような原理より、複合セラミック体１１において、サファイアからなる第二の接合体３８がステップ−テラス構造を有するには、第一の接合体３７と第二の接合体３８とを接合する際の熱処理温度を１１００℃以上とするのがよい。これにより、サファイアからなる第二の接合体３８側から離脱したアルミニウム原子と酸素原子が第一の接合体３７側に拡散し、反対に第一の接合体３７からＳｉＯ２成分が析出して第二の接合体３８側に拡散し、その結果、両者の間に２００nm程度のＳｉＯ２とアルミニウム原子、酸素原子が混ざり合って強く結合した接合材が形成されるため、強固に接合されてステップ−テラス構造が現れる。【００６６】
＜製造方法＞
（第１の製造方法）
ここで、本発明にかかる複合セラミック体の第１の製造方法について説明する。なお、ここでは、各接合体が、上記で説明したアルミナセラミックスからなる第一の接合体３７、サファイアからなる第二の接合体３８である複合セラミック体１１の場合について説明する。【００６７】
先ず、アルミナ（Ａｌ２Ｏ３）の原料粉末、酸化珪素（ＳｉＯ２）、酸化マグネシウム（ＭｇＯ）、酸化カルシウム（ＣａＯ）等の焼結助剤粉末、および適当な有機バインダ，有機溶剤、可塑剤、分散剤等を添加混合してスラリー状となし、これを従来周知のドクターブレード法等によってシート状となすことによって、複数枚のセラミックグリーンシートを得る。ここで、酸化珪素（ＳｉＯ２）は、アルミナ（Ａｌ２Ｏ３）総量に対して０．１〜１５重量％含有するのがよい。【００６８】
ついで、これらのセラミックグリーンシートを所定の寸法および形状に加工した後に積層し、約１６００℃で焼成するグリーンシート積層法等で第一の接合体３７となるセラミック基板を形成する。また、これと接合する第二の接合体３８となるサファイア基板を切削等により所定寸法および形状に加工する。【００６９】
次に、第一の接合体３７および第二の接合体３８の少なくとも接合面となる面を研磨する。セラミック基板の接合面は、例えば、ラップ研磨機によってダイアモンド砥粒による研磨、およびバフ研磨により、その算術平均粗さＲａが０．３μｍ以下、好ましくは０．２μｍ以下となるように研磨するのが好ましい。具体的には、一般的な平面ラップ研磨機を用い、初めに平均粒径が３０μｍ〜５０μｍのダイアモンド砥粒を用いて粗く研磨し、次いで平均粒径が数μｍ程度のダイアモンド砥粒で研磨し、最後に平均粒径が１μｍ以下のダイアモンド砥粒でバフ研磨することによって、所望の算術平均表面粗さＲａとすることができる。このとき研磨スピードは２０００〜２５００ｒｐｍが適している。【００７０】
また、サファイア基板の接合面は、例えば、上記セラミック基板と同様にダイアモンド砥石による研磨、およびバフ研磨することにより、その算術平均粗さＲａが０．０８μｍ以下となるように研磨するのが好ましい。なお、算術平均粗さＲａはＪＩＳＢ０６０１−２００１（ＩＳＯ４２８７−１９９７準拠）に規定のものとする。【００７１】
これにより、平坦な接合面が得られるとともに、セラミック基板においては、アルミナのセラミック粒がランダムに配置され、これらの粒界にＳｉＯ２，ＭｇＯ，ＣａＯからなるガラス成分が網目状に配置された表面を得ることができる。【００７２】
次いで、第一の接合体３７および第二の接合体３８の接合面同士を当接させるため、セラミック基板およびサファイア基板を接合面同士が対向するように組み合わせた物の上に、モリブデン（Ｍｏ）板や他のセラミック板等の重量物を上部に載置することにより、両者を加圧して接合面同士を密着させる。このとき、加圧力は１９５〜５００Ｐａがよく、より好ましくは２４５〜４４０Ｐａとするのがよい。【００７３】
さらに、両者が熱衝撃を受けないように加熱炉内にて常温から加熱し、１３５０〜１４５０℃程度の温度で３０分〜１時間程度維持した後に常温まで徐冷する熱処理を施すことにより、第一の接合体３７（セラミック基板）から溶出した、Ｓｉ化合物を主成分とする接合材を介して第二の接合体３８（サファイア基板）を接合する。【００７４】
前記熱処理温度は、第一の接合体３７および第二の接合体３８の焼成温度より低い温度であることが好ましいが、上述の例では第二の接合体３８はサファイアからなるため、この場合、第一の接合体３７の焼成温度より低い温度で熱処理するのが好ましい。なお、第二の接合体がＳｉ成分を含むセラミックスからなる場合には、前記熱処理温度は、上述の例のごとく前記第一の接合体３７および第二の接合体の焼成温度より低い温度であることが好ましい。この温度域では、セラミック基板の焼結がこれ以上進むことがなく、しかも、セラミック粒の粒間に配されたガラス成分が動き易い状態となる。このガラス成分により、第一の接合体３７および第二の接合体が強固に接合されて、反りや収縮のない複合セラミック体が得られる。【００７５】
そして、セラミック粒とサファイア基板との間が２００ｎｍ以下の非常に薄い厚みのガラス成分から成る接合材３によって接合されるとともに、セラミック粒界に配された網目状のガラス成分の部位では、厚みの厚い網目状のガラス成分が配されることによって広い面積で接合されるため、両者を剥離するような外力に対して、強固な接合力を有する複合セラミック体１１となる。
なお、上記で説明した実施形態では、第二の接合体がサファイアからなる場合について説明したが、第１の製造方法はこれに限定されるものではなく、例えばサファイア以外でＳｉ成分をふくまないものからなる場合や、サファイアを含まず第二の接合体がＳｉ成分を含むセラミックスからなる場合等にも、好適に適用することができる。【００７６】
（第２の製造方法）
次に、本発明にかかる複合セラミック体の第２の製造方法について説明する。ここでは、各接合体が上記で説明したアルミナセラミックスからなる第一の接合体１、アルミナセラミックスからなる第二の接合体２である複合セラミック体１０の場合について説明する。【００７７】
この製造方法では、先ず、第一の接合体１および第二の接合体２を準備し、これら第一の接合体１および第二の接合体２の表面のうち、両者の接合面となる少なくとも一方の表面を、ＯＨ基を有する液体で親水化処理する。該親水化処理は、高い接合強度を得る上で、第一の接合体１および第二の接合体２のそれぞれの表面に施すのが好ましく、ＯＨ基を有する液体としては、例えば水、エチルアルコール、メチルアルコールなどのアルコール類、水酸化ナトリウム、水酸化カリウム等を用いることができ、特に水、エチルアルコールなどのアルコール類が作業性の面から好ましい。親水化処理方法としては、例えば噴霧などによる吹きつけ、塗布、ディッピングなどの方法がある。【００７８】
なお、この製造方法では、第一の接合体１、第二の接合体２の表面を親水化処理する前に研磨することが好ましい、さらに、研磨後の算術平均粗さＲａが０．０２μｍ以下または平坦度が０．５０μｍ以下であることが好ましい。第一の接合体１と第二の接合体２の接合面同士を当接させる際の密着性を上げることができるからである。【００７９】
次に、親水化処理した第一の接合体１、第二の接合体２を当接させる。当接については、特に圧力を加える必要も無く、位置精度が要求される場合は、それに応じた治具などを準備すれば良い。【００８０】
次いで、１０００〜１８００℃にて熱処理を行う。熱処理は、例えば大気雰囲気、酸化雰囲気、還元雰囲気及び真空雰囲気などで行われ、用いられる材料の性質によって選択される。熱処理温度を１０００〜１８００℃とすることで、第一の接合体１に含まれるＳｉ成分が接合面へ溶出しやすく、高い接合強度を有することができる。また、接合面に溶出したＳｉ成分の結晶化を防止して第一の接合体１及び第二の接合体２に充分に濡れ性の高いものとし、より高い接合強度とすることができる。【００８１】
これに対し、前記熱処理温度が１０００℃未満であると、第一の接合体１に含まれるＳｉ成分の接合面への溶出が困難となり、１８００℃を超えると、接合面に溶出したＳｉ成分が結晶化し、第一の接合体１及び第二の接合体２に充分に濡れない。【００８２】
更に、前記熱処理の温度は、第一の接合体および第二の接合体の焼成温度より低い温度であることが必要である。これは、焼成温度以上の高い温度で熱処理を行うと、接合体の焼結が進み過ぎ形状が変化することを防ぐためである。なお、第二の接合体がサファイアの場合は、焼成温度は存在しないため、第一の接合体の焼成温度のみが前記熱処理温度に該当する。【００８３】
以上の製造方法によれば、接合材３となる成分を接合前に形成する必要がないために容易に複合セラミック体１０を得ることができる。また、接合材３を極めて薄く形成することができるため、接合界面の目立たない複合セラミック体１０を得ることができる。【００８４】
なお、上記で説明した実施形態では、第二の接合体がアルミナセラミックスからなる場合について説明したが、第２の製造方法はこれに限定されるものではなく、例えばアルミナセラミックスに加えてサファイアを併用する場合や、第二の接合体がサファイアからなる場合等にも、好適に適用することができる。【００８５】
本発明の第１および第２の製造方法においては、第一の接合体１のみでなく、第二の接合体２にもＳｉ成分が含まれると接合強度が高くなるので、より好ましい。
また、上記で説明した実施形態では、第一の接合体１と第二の接合体２の２つの接合体を有する場合を述べたが、接合体は、一対のものに限らず３体以上の接合体であっても、ある任意の接合体を第一の接合体１とするとそれに隣接するいずれかの接合体を第二の接合体２とすることができる。【００８６】
さらに、上記の実施形態では、接合材は第一の接合体から溶出したものである場合について説明したが、本発明にかかる接合材は、第一の接合体に含有されるＳｉ成分と同じ元素を含むＳｉ化合物を主成分とするものであればよく、このような構成の接合材を、例えば第一の接合体の接合面に塗布して、第一および第二の接合体を接合させてもよい。【００８７】
このようにして得られた本発明の複合セラミック体は、マイクロ化学チップ用の基板、燃料を改質する改質器用の基板として好適に用いることができる。各接合体が上記で説明した第一の接合体１、第二の接合体２である複合セラミック体１０をマイクロ化学チップ、改質器として用いた場合について、図面を参照して詳細に説明する。【００８８】
＜マイクロ化学チップ＞
図７は、本発明にかかるマイクロ化学チップの一例を示す組立斜視図である。このマイクロ化学チップＡは、図７に示すように、第一の接合体１または第二の接合体２の接合面側に流路４を備えたものである。より具体的には、マイクロ化学チップＡは、表面に流路４が形成された第一の接合体１と、流路４の周囲における第一の接合体１の表面に、第一の接合体１から溶出したＳｉ化合物を介して接合された第二の接合体２とから成る。【００８９】
マイクロ化学チップＡは、セラミックグリーンシートに流路４となる適当な打抜き加工を施し、これを流路４の底面となる他のセラミックグリーンシートに積層し、または、プレス成形等により流路４を形成可能に作製された金型を未焼成の生セラミック体の表面にプレスすることによって生セラミック成形体を得、次いで所定の温度で焼成した第一の接合体１を形成する。次に、この第一の接合体１の流路４が形成された接合面側の表面を研磨し、同じく接合面が研磨された第二の接合体２の接合面同士を当接させ、所定の熱処理を行なうことによって作製される。【００９０】
マイクロ化学チップＡには、第一の接合体１の裏面に形成された注入口４ａより注入された試料が、屈曲部４ｂで混合され、得られた反応生成物が貯留するための貯留部４ｃが形成されている。第二の接合体２がサファイア等からなる場合には、注入口４ａはセラミックスからなる第一の接合体１に設ける方が加工が容易である。なお、マイクロ化学チップＡは、図７に限られることはなく、必要とする化学反応に応じて適宜所要の各エレメントが配置され、流路４が配置される。【００９１】
セラミックグリーンシートの打ち抜き加工により得られる貫通孔の側面は、焼成後に算術平均粗さRａが１〜５μｍ程度となるが、この表面粗さでは、流路４を流れる液体の流れ性をほとんど阻害しない。すなわち、液体の流れが層流を維持できることが確認できている。【００９２】
なお、上記で説明したマイクロ化学チップＡの製造方法において、第一の接合体１の流路４を形成するセラミックグリーンシートと、底部となるセラミックグリーンシートとの２枚のセラミックグリーンシートから形成される例を示したが、本発明は、これに限定されることなく、３枚以上のセラミックグリーンシートから形成されてもよい。例えば、２枚以上のセラミックグリーンシートに流路４となる打ち抜き部を形成し、異なるセラミックグリーンシートにそれぞれ形成された流路４を連通するための貫通孔を形成して、３次元的な流路４が形成されたマイクロ化学チップＡとしてもよい。【００９３】
また、上述の通り、第一の接合体１と第二の接合体２とが第一の接合体１に含まれるＳｉ化合物から成る接合材３を介して接合していることにより、非常に薄く均一な接合材３とできることから、接合材３の流路４内へのはみ出しがほとんどないものを実現することができ、よって精度の高い化学反応および安定した反応生成物の収率が得られるマイクロ化学チップＡを実現することが可能になる。【００９４】
また、流路４内の液体が強酸、強アルカリなどの極めて腐食性の強い液体であっても、第一の接合体１および第二の接合体２の材質が極めて耐腐食性であるとともに、接合材３は非常に薄く腐食性の液体が接合材３の領域に浸透しにくいので、これらが腐食されることもほとんどない。したがって、反応生成物にこれらが不純物として溶出することがなく、高純度の反応生成物を得ることができる。【００９５】
また、本発明のマイクロ化学チップＡは、エッチング加工のような複雑な加工を行うことなく、簡単な製造工程によって精密な流路４を形成することができるので、生産性が高く、また安価なものとなる。またセラミックスは、樹脂などに比べ、耐薬品性に優れるとともに強度も大きいので、薄型のマイクロ化学チップＡとすることができる。【００９６】
さらに、第二の接合体２がサファイアからなる場合は、サファイアが光を含む広い周波数帯の電磁波の透過性に優れることから、流路４内において紫外線等による化学反応を生ぜしめるマイクロ化学チップＡとしたり、流路４内の反応生成物の光吸収スペクトルを測定して、反応生成物の組成をテスト可能なマイクロ化学チップＡとすることができる。【００９７】
＜改質器＞
図８は、本発明にかかる改質器の一例を示す組立斜視図である。なお、発熱体６を電源回路に接続する接続線等は省略した。【００９８】
図８に示すように、本発明の複合セラミック体１０は改質器Ｂとして有効に用いることができる。具体的には、この改質器Ｂは、第一の接合体１または第二の接合体２の接合面側に、表面の少なくとも一部に触媒層５を有する流路４を備えるとともに、触媒層５を加熱するための発熱体６を備えたものである。【００９９】
より具体的には、この改質器Ｂは、表面に流路４が形成されるとともに、流路４の壁面の少なくとも一部に触媒層５が形成された第一の接合体１と、流路４の周囲の第一の接合体１の表面に、第一の接合体１から溶出したＳｉ化合物を介して接合された第二の接合体２とから成るものであり、さらに、この複合セラミック体１０の内部、表面または外部に、触媒層５を加熱するための発熱体６が配されたものである。【０１００】
このような改質器Ｂは、例えば白金等から成る触媒層５を発熱体６によって所定温度に加熱しておき、第一の接合体１の裏面に設けられた注入口４ａより改質器Ｂの流路４に、例えばメチルアルコール等の水素を含有する流体を流通させることによって、メチルアルコールが分解されて水素が発生し、排出口４ｄより取り出すことができる。【０１０１】
本発明の改質器Ｂは、上記マイクロ化学チップＡと同様に作製すればよい。また、本発明の改質器Ｂは、上記マイクロ化学チップＡと同様に、精密な化学反応を行うことが可能であり、耐薬品性に優れる等の特長を有する。なお、上記した以外の構成は、上記で説明したマイクロ化学チップＡと同様であるので、説明は省略する。【０１０２】
さらに、第二の接合体２をサファイアからなるものとした場合には、サファイアが熱伝導性に優れた材質であることから、サファイアを介して触媒層５を効率的に加熱することができる改質器Ｂとすることができる。また、本発明の複合セラミック体１０は耐熱性が大きいので、複数の改質器Ｂを配列させ、これら複数の改質器Ｂの外部から発熱体６によって複数の改質器Ｂ全体を加熱し、触媒層５において化学反応を行う改質器Ｂとすることも容易に実現できる。具体的な用途としては、例えば水素をつくるメチルアルコール改質器等が挙げられる。【０１０３】
なお、上記では、第一の接合体および第二の接合体の少なくとも一方の接合面に、触媒層を有する流路と、該触媒層を加熱するための発熱体とを備えた改質器Ｂについて説明したが、本発明にかかる改質器は、第一の接合体および第二の接合体の接合面に、それぞれ触媒層を有する流路と、該触媒層を加熱するための発熱体とを備えた構成であってもよい。【０１０４】
以下、実施例を挙げて本発明についてさらに詳細に説明するが、本発明は以下の実施例に限定されるものではない。
［実施例１〜６］
（複合セラミック体の作製）
第一及び第二の接合体を表１に示す組み合わせにして、実施例１〜６の各複合セラミック体を作製した。【０１０５】
具体的には、表１に示す第一および第二の接合体を準備し、第一および第二の接合体の表面を、研磨工具等を用いて研削加工（鏡面研磨加工）した。なお、加工後の接合体の形状は、いずれも縦３０ｍｍ×横３０ｍｍ×厚さ０．３ｍｍとなるようにした。【０１０６】
続いて、研削加工（鏡面研磨加工）を行った後、第一および第二の接合体の表面を親水化処理した。該親水化処理は、水酸化カリウムを用いてアルカリ洗浄にて行った。さらに、第一の接合体と第二の接合体を当接させ、その状態で酸化雰囲気にて表１に示す熱処理条件で熱処理を行い、実施例１〜６の複合セラミック体を得た。【０１０７】
なお、研削加工後の第一および第二の接合体の表面粗さ（Ｒａ）および研削加工後の平坦度（μｍ）を表１に示す。なお、前記表面粗さ（Ｒａ）は、研削加工後の第一および第二の接合体の表面を、東京精密株式会社製の計測器（名称：サーフコム1400Ａ）で測定して得られた値である。また、前記平坦度は、研削加工後の第一および第二の接合体の表面を、非接触式測定器により測定して得られた値である。これら表面粗さ、平坦度は、第一の接合体、第二の接合体とが接合される面を測定した値である。【０１０８】
【表１】
0004939232.tif 000002
【０１０９】
（評価）
上記で得られた実施例１〜６の各複合セラミック体について、超音波深傷法を用いて接合部の欠陥の面積を確認した。具体的には、超音波探傷法で用いる探触子は、焦点深度２５ｍｍのものを用い、パルス発信器より探触子を介して各複合セラミック体に発信される超音波の周波数を１０ＭＨｚとした。また、各複合セラミック体は、予め水中に浸積し、任意の接合体側から超音波を入射させ、接合部から発生する反射波を検出し、倍率１．５倍で反射像を作成した。欠陥部は、反射像で観察される白色部とした。【０１１０】
さらに、表１に示す接合体の組み合わせで、縦３０ｍｍ×横３０ｍｍに代えて、縦２ｍｍ×横２ｍｍの面積に変更した各複合セラミック体を作製し、第一もしくは第二の接合体を治具に固定し、反対側に位置する層の背面から０．５ｍｍ／秒の速度で前記各複合セラミック体を引っ張った。そして、第一及び第二の接合体を剥離するのに必要な力をロードセルで測定し、剥離強度を求めた。【０１１１】
また、透過電子顕微鏡を用いて実施例１〜６の接合材の厚みを倍率１０万倍で確認した。
以上の評価結果を、表２に併せて示す。【０１１２】
【表２】
0004939232.tif 000003
【０１１３】
表２から明らかなように、実施例１〜６は、予め準備した接着剤を介することなく、第一の接合体または第二の接合体から溶出したＳｉ成分にて接合されているため、接合直後の白色部（欠陥）は、接合面の縁部のみに観察された。この結果より、本発明の複合セラミック体は、超音波深傷における欠陥部の面積が小さく、ほぼ接合面全体が接合している。また、その剥離強度は高く、高い接合強度を有しているといえる。さらに、中間層が非常に薄く、接合界面の目立たない接合体を得ることができるのがわかる。
【図１】
0004939232.tif 000004
【図２】
0004939232.tif 000005
【図３】
0004939232.tif 000006
【図４】
0004939232.tif 000007
【図５】
0004939232.tif 000008
【図６】
0004939232.tif 000009
【図７】
0004939232.tif 000010
【図８】
0004939232.tif 000011
【図９】
0004939232.tif 000012